(57)【要約】 【課題】  偽造、変造が困難である個人認証媒体を提供する。【解決手段】  実施形態に係る個人認証媒体は、中間層を介して、光照射により光回折構造を生じて情報を記録し得るアゾベンゼン構造を有する高分子化合物を含む記録層を少なくとも２層含む。中間層は、アゾベンゼン構造を有する高分子化合物を含む記録層とは屈折率が異なる。【選択図】図２
2012064060.tif 000002
【特許請求の範囲】
【請求項１】
支持体、該支持体上に設けられた、第１の光の照射により光回折構造を生じる第１のアゾベンゼン構造を有する高分子化合物を含む第１の記録層、該第１の記録層の屈折率とは異なる屈折率を有する樹脂からなる中間層、及び該中間層上に設けられ、該のアゾベンゼン構造を有する高分子化合物と同じ高分子化合物を含むか、または該第１の光の波長とは異なる波長をもつ第２の光の照射により光回折構造を生じる第２のアゾベンゼン構造を有する高分子化合物を含む第２の記録層を具備する個人認証媒体。
【請求項２】
前記第２の記録層は、前記第２のアゾベンゼン構造を有する高分子化合物を含む請求項１に記載の個人認証媒体。
【請求項３】
前記第１の記録層及び前記第２の記録層に、相互に関連した画像情報が形成される請求項１または２に記載の個人認証媒体。
【請求項４】
前記中間層は前記第１の記録層上に、及び前記第２の記録層は該中間層上に、各々熱転写されている請求項１ないし３のいずれか１項に記載の個人認証媒体。
【請求項５】
前記第１の記録層に光回折構造を形成した後、前記中間層及び前記第２の記録層が形成されている請求項１ないし４のいずれか１項に記載の個人認証媒体。
【請求項６】
前記第２の記録層に凹凸形状の光回折構造が形成されているときに、前記第１の記録層中の光回折構造が読み取り可能となる請求項１ないし５のいずれか１項に記載の個人認証媒体。
【発明の詳細な説明】
【技術分野】
【０００１】
本発明の実施形態は、免許証、クレジットカード、会員証などの個人認証媒体に関する。
【背景技術】
【０００２】
従来、ＩＤカードや有価証券、査証等高いセキュリティ性を要求される個人認証媒体に対しては、改ざんや偽造防止のための種々の技術が試みられている。
【０００３】
特殊印刷を施した個人認証媒体は目視または何らかの器具等を用いることによりその印刷の有無を判別することが可能であり、印刷物の改ざん、偽変造を困難にし高いセキュリティ性を付与することが可能である。
【０００４】
このような特殊印刷としては、例えば地紋印刷、マイクロ文字印刷、透かし印刷、透明ホログラム印刷、ステルス蛍光印刷等があげられる。
【０００５】
透明ホログラム印刷は、波長の等しい２つの光すなわち物体光と参照光を干渉させて物体光の波面を干渉縞として感光材料に記録したものである。ホログラムはそのパターンの複製が困難である特性を利用して、セキュリティー用途に使用されている。
【０００６】
アゾベンゼン構造を含む高分子化合物の薄膜に直線偏光を照射すると、光励起分子再配向現象により、照射光の電場ベクトルに垂直な向きに分子主軸が配向した複屈折性薄膜が得られる。この複屈折は、円偏光の照射によって消去することが可能なため、リライタブルホログラムメモリとして利用できる。アゾベンゼン構造を含む高分子化合物を書き換え可能なホログラムとして偽変造防止手段に応用した場合、記録する情報を固定情報ではなく、可変にすることができるので、複製を困難にし得る。しかし、情報の書き換えが可能であると言うことは、目に見える情報を書き換えれば、見た目には本物と区別が付かないため、変造に弱いと言う課題があった。
【０００７】
さらに、アゾベンゼン構造を含む高分子化合物の薄膜に上記複屈折を形成する時よりも強いエネルギーあるいは長い時間、レーザービームを照射すると、レーザーの偏光状態に応じて表面に凹凸パターン（以降、レリーフパターンと称す。）が形成される。このレリーフパターンは、波長の異なる一様な光を照射するか、あるいは加熱によって消去が可能であるため、書き換え可能なホログラムを利用して、高密度光情報記録方法などへの応用が図られている
【先行技術文献】
【特許文献】
【０００８】
【特許文献１】特願２００２−１３９５０４号公報
【発明の概要】
【発明が解決しようとする課題】
【０００９】
実施形態は、上記事情に鑑みてなされたもので、その目的は、偽造、変造が困難である個人認証媒体を提供することにある。
【課題を解決するための手段】
【００１０】
実施形態にかかる個人認証媒体は、支持体、該支持体上に設けられた、第１の光の照射により光回折構造を生じる第１のアゾベンゼン構造を有する高分子化合物を含む第１の記録層、該第１の記録層の屈折率とは異なる屈折率を有する樹脂からなる中間層、及び該中間層上に設けられ、該のアゾベンゼン構造を有する高分子化合物と同じ高分子化合物を含むか、または該第１の光の波長とは異なる波長をもつ第２の光の照射により光回折構造を生じる第２のアゾベンゼン構造を有する高分子化合物を含む第２の記録層を具備する。
【図面の簡単な説明】
【００１１】
【図１】実施形態の個人認証媒体の一例を表すＩＤカードの正面図である。
【図２】実施形態に用いられる積層体の一例を表す模式的な断面図である。
【図３】レリーフパターン形成機構の一例を表す概略図である。
【図４】屈折率変化形成機構の一例を表す概略図である。
【発明を実施するための形態】
【００１２】
実施形態に係る個人認証媒体は、中間層を介して、光照射により光回折構造を生じて情報を記録し得るアゾベンゼン構造を有する高分子化合物を含む記録層を少なくとも２層含む。
【００１３】
中間層は、アゾベンゼン構造を有する高分子化合物を含む記録層とは屈折率が異なる。
【００１４】
各記録層に用いられるアゾベンゼン構造を含む高分子化合物は、同じもの、あるいは異なるものを使用することが出来る。
【００１５】
異なるアゾベンゼン構造を含む高分子化合物として、光回折構造を生じる光の波長が異なるものを選択することが出来る。
【００１６】
光回折構造を生じる光の波長の差は、５０ｎｍ以上あることが好ましい。
【００１７】
光回折構造としては、凹凸形状、及び屈折率変化があげられる。
【００１８】
アゾベンゼン構造を有する高分子化合物の薄膜は、その表面に、その高分子化合物の吸収帯に相当する波長の光を照射すると、アゾベンゼン構造の部分が異性体への転化を繰り返す。すなわち、トランス体からシス体へ、シス体からトランス体への構造の変化を繰り返す。これにより、レーザービームの幾何形状と偏光状態に応じて、高分子鎖の移動が起こり、表面に凹凸形状が形成されるという性質を有する。
【００１９】
この現象は、アゾベンゼン構造を含む高分子化合物の薄膜に対し、光のパターンを照射することによって、その表面部分が光の強弱に感応し、光の強い部分から弱い部分へと分子が移動する結果、凹凸が形成されることによる。このようにして形成された表面の凹凸は、さらに波長の異なる光を照射するか、あるいは加熱によって消去が可能であり、また、ビームの形状と偏光状態を正確に記録再生できる。
【００２０】
アゾベンゼン構造を有する高分子化合物を含む記録層表面の凹凸形状の表面レリーフは、中間層に対し屈折率の異なるパターンとなり、回折格子（ホログラム）を実現し得る。
【００２１】
また、アゾベンゼン構造を有する高分子化合物の薄膜内部の屈折率変化は、中間層を設けることにより移動を強制的に抑止されたアゾベンゼン構造を有する高分子化合物の分子の向きが、電場の方向に向くことにより生ずる。
【００２２】
実施形態によれば、このようなアゾベンゼン構造を有する高分子化合物を含む記録層を中間層を介して少なくとも２層設けることにより、簡便な機構で、コスト・作成時間・廃棄物を最小限にして、セキュリティー性の良好な個人認証媒体を得ることが可能となる。
【００２３】
以下、実施の形態について、図面を参照して説明する。
【００２４】
図１は、実施形態にかかる個人認証媒体の一例を表すＩＤカードの正面図を示す。
【００２５】
図示するように、ＩＤカード５０のカード基材１には、ＩＤカードの所持人のカラー顔画像２、所持人の氏名、生年月日、ＩＤ番号などの文字情報３が印刷されており、カラー顔画像２及び文字情報３が記録された領域以外の領域の一部に、支持体、第１の記録層、中間層、第２の記録層からなる積層体４が貼付されている。なお、ここでは、支持体、第１の記録層、中間層、第２の記録層からなる積層体４をシールとしてカード基材１に貼り付けたが、カード基材を支持体として、第１記録層、中間層、及び第２の記録層等を直接形成することができる。積層体４には、目視可能なホログラム５として、所持人の顔画像を縮小した画像が形成されている。目視可能なホログラム５はレリーフパターンからなるホログラムにより構成されている。カラー顔画像２は、例えば昇華型熱転写記録方式で形成されている。カラー顔画像２は、インクジェット記録方式等の種々の記録方式でも形成可能である。文字情報３は、例えば溶融型熱転写記録方式で形成することができる。文字情報３はまた、インクジェット記録方式など種々の記録方式で形成可能である。
【００２６】
図２は、実施形態に用いられる積層体の一例を表す模式的な断面図を示す。
【００２７】
図示するように、この積層体４は、基材６上に、アゾベンゼン構造を含む高分子化合物を含む第１の記録層８、中間層１０、第２の記録層１１の順に形成されている。アゾベンゼン構造を含む高分子化合物を含む第１の記録層８には、目視可能な凹凸のレリーフパターンからなるホログラム９が形成されている。さらに、記録層８には目視では読み取れないけれども機械読取が可能な屈折率変化パターンからなる図示しないホログラムも形成されている。
【００２８】
実施形態にかかる個人認証媒体では、アゾベンゼン構造を含む高分子化合物を含む第１の記録層８に、第１の光例えばレーザ光照射により光回折構造例えば凹凸形状を形成した後、中間層１０及び第２の記録層１１を形成し、続いて第２の記録層１１にアゾベンゼン構造を含む高分子化合物に応じた光例えばレーザ光照射により光回折構造例えば凹凸形状１３を形成することができる。
【００２９】
レリーフパターンのホログラム９は、中間層１０により固定されて、光を照射してもアゾベンゼン分子が移動することができないため、書き換え不可になっている。このため、変造するのは困難である。
【００３０】
一方、屈折率変化パターンからなるホログラムは記録層８内部に形成されているため、その形成を阻害するものがなく、書き換え可能になっている。例えば、所持人の氏名が変わった場合やＩＤカードの有効期限が変わった場合は、屈折率変化パターンからなるホログラムの情報を書き換えることが可能となる。ＩＤカードに磁気メモリやＩＣメモリなどが形成されていれば、そこに保持された情報とホログラムに記録された情報とを照合することにより、ＩＤカードの真偽を判断することが可能となる。
【００３１】
さらに、中間層１０上には、第２の記録層１１が設けられている。第２の記録層１１にアゾベンゼン構造を含む高分子化合物に応じた光照射を行うことによりレリーフパターンのホログラム１３を形成することができる。
【００３２】
第１の記録層８と第２の記録層１１に形成した画像情報は相互に関連した画像情報として形成することができる。また、第１の記録層８に形成した画像情報の一部は、第２の記録層１１に形成した凹凸形状の表面レリーフが存在した時に読み取り可能とすることが出来る。例えば、第２の記録層に形成した凹凸形状の表面レリーフが存在した時に、観察する角度により、複数のホログラム画像が見えるようにすることができる。また、第２の記録層の画像情報が紫外線などで失われてしまった場合でも、第１の記録層に形成した画像情報を読み取り、第２の記録層にレーザーを照射し、表面レリーフで画像を記録し直すことにより、第１の記録層に形成した画像情報の一部が発現させることが可能となり、より高いセキュリティ性を付与することができる。
【００３３】
また、中間層１０は、第１の記録層８及び第２の記録層１１とは屈折率が異なる。
【００３４】
第２の書き込み光は、レリーフパターンからなるホログラム１０側からのみならず、基材６側から照射することもできる。このため、基材６は、第２の書き込み光を十分に透過するために、透明性を有し得る。
【００３５】
この情報記録媒体４をＩＤカード５０上に設けるためには、例えば基材６表面に接着剤等を適用し、カード基材１上に貼付することが出来る。あるいは、基材６としてカード基材１を使用して情報記録媒体４を作成することができる。
【００３６】
ここで、中間層１０に用いられる材料は、レリーフパターン上に適用可能で、アゾベンゼン高分子化合物の分子の移動を十分に抑止できる硬さを持つことが要求される。また、記録層８表面のレリーフパターンを目視で十分に認識し得る透明性を有し得る。
【００３７】
中間層１０及び第２の記録層をレリーフパターン上に順に形成するためには、支持シート上に中間層及び第２の記録層となる薄膜を積層して、または各々形成した転写シートを用意し、熱転写することが出来る。中間層及び第２の記録層となる薄膜は、支持シート上に樹脂塗布液を、グラビアコート、リバースコート、ダイコート、ワイヤーバーコート、及びホットメルトコート等により順次塗布し、乾燥することにより形成し得る。
【００３８】
アゾベンゼン構造を含む高分子化合物を含む記録層は、光誘起複屈折性を示し、レーザー光の照射により光誘起異性体を形成し、光誘起異性体が形成された部分は体積変化を生じることから、光誘起二色性を発現する。アゾベンゼン構造を含む高分子化合物を含む記録層に、直接偏光を照射すると、光異性化が誘起されて、直線偏光の方向に応じて屈折率の異性化を生じ、偏光方向を記録し、保存することができる。アゾベンゼン構造を含む高分子化合物を含む記録層に、この直接偏光（物体光）と同じ波長の参照光をその偏光方向を平行にして照射して干渉させると、直接偏光の偏光角をホログラムとして記録することができる。一方、物体光と参照光の偏光方向を直交させると、物体光をホログラムとして記録することができる。
【００３９】
図３は、レリーフパターン形成機構の一例を表す概略図を示す。
【００４０】
光源１６は、アゾベンゼン構造を含む有機化合物に感度のある波長の干渉光を発するものであれば良い。ここでは、高い干渉性を有する光として、アルゴンイオンレーザーの発振線５１５ｎｍを用いた。光源１６からのレーザー光を、ハーフミラー１７を透過させ、ミラー１８で反射させ、レンズ１９で平行光にして、空間光変調器２０に入射させる。空間光変調器２０としては、電圧アドレス方式の液晶パネルなどを用いることができる。空間光変調器は、液晶層により、入射光の振幅ないし強度を変調することができる。レリーフホログラムに記録すべき情報は、コンピュータ２３で、白黒のドットで構成された２値画像とし、コンピュータ２３から空間光変調器２０に出力して、表示し、記録すべき情報に応じて、空間光変調器２０に入射する光の強度を２次元に変調する。ここでは、記録すべき情報をＩＤカードの所持人の顔画像を縮小した画像とした。ついで、記録すべき情報に応じて強度が２次元に変調された光を信号光として情報記録媒体４に照射する。
【００４１】
一方、光源１６からのレーザー光を、ハーフミラー１７およびミラー２１で反射させ、レンズ２２で平行光にして、参照光として情報記録媒体４に入射させる。
【００４２】
これによって、信号光と参照光とが干渉し、顔画像データを保持する信号光がレリーフパターンのホログラム９として記録される。なお、ここでは、画像情報を空間光変調器に表示し、その情報を使ってホログラムを形成したが、これに限定されるものではない。  例えば、計算機合成ホログラムのように、光の干渉縞を計算機により計算し、その縞パターンを直接レーザービームで書き込んで行く方式も使用することができる。
【００４３】
図４は、屈折率変化形成機構の一例を表す概略図を示す。
【００４４】
光源２４は、アゾベンゼン構造を含む有機化合物に感度のある波長のコヒーレント光を発するものであれば良い。ここでも、アルゴンイオンレーザーの発振線５１５ｎｍを用いた。光源２４からのレーザー光は、ハーフミラー２５を透過し、ミラー２６で反射され、レンズ２７で平行光になって、空間光変調器２８に入射する。空間光変調器２８としては、図６と同様に電圧アドレス方式の液晶パネルを用いた。屈折率変化パターンのホログラムに記録すべき情報は、コンピュータ２３で、白黒のドットで構成された２値画像とし、コンピュータ２３から空間光変調器２８に出力して、表示し、記録すべき情報に応じて、空間光変調器２３に入射する光の強度を２次元に変調する。ここでは、記録すべき情報をＩＤカードの所持人情報の氏名、生年月日、ＩＤ番号をコード情報に変換した２次元バーコードであるＱＲコード画像とした。ついで、記録すべき情報に応じて強度が２次元に変調された光をフーリエ変換レンズ２９によってフーリエ変換して、信号光として情報記録媒体４に照射する。
【００４５】
一方、光源２４からのレーザー光を、ハーフミラー２５およびミラー３０で反射させ、レンズ３１で平行光にして、参照光としてフーリエ変換レンズ３２によってフーリエ変換して、情報記録媒体４に入射させる。
【００４６】
これによって、信号光と参照光とが干渉し、ＱＲコードデータを保持する信号光が屈折率変化パターンのホログラム９として記録される。本実施例では、画像情報を空間光変調器に表示し、その情報を使ってホログラムを形成したが、これに限定されるものではない。例えば、計算機合成ホログラムのように、光の干渉縞を計算機により計算し、その縞パターンを直接レーザービームで書き込んで行く方式も使用することができる。
【００４７】
ここで、屈折率変化パターンからなるホログラムを形成する際、上記信号光と参照光の照射は、レリーフパターンからなるホログラム形成面とは反対側の面から照射することができる。レリーフパターンからなるホログラム形成面からでも良いが、この場合、レリーフパターンが光を回折してし、情報記録の効率が低下する傾向がある。
【００４８】
支持シートとしては、例えばポリエチレンテレフタレート、ポリエチレンナフタレート等を用いることができる。
【００４９】
アゾベンゼン樹脂と屈折率の異なる中間層に用いられる樹脂としては、エチレン−酢酸ビニル共重合樹脂、アクリル樹脂、ポリエステル樹脂及びこれらの各樹脂の混合物等が挙げられる。
【００５０】
中間層に用いられるエチレン−酢酸ビニル共重合樹脂としては、三井・デュポン・ポリケミカル（株）製エバフレックス４５Ｘ、エバフレックス４０、エバフレックス１５０、エバフレックス２１０、エバフレックス２２０、エバフレックス２５０、エバフレックス２６０、エバフレックス３１０、エバフレックス３６０、エバフレックス４１０、エバフレックス４２０、エバフレックス４５０、エバフレックス４６０、エバフレックス５５０、エバフレックス５６０、クラリアントポリマー（株）製モビニール０８１Ｆ、住友化学工業（株）製エバテートＤ３０２２、Ｄ３０１２、Ｄ４０３２、ＣＶ８０３０、ヒロダイン工業（株）製ヒロダイン１８００−５、ヒロダイン１８００−６、ヒロダイン１８００−８、ヒロダイン３７０６、ヒロダイン４３０９、コニシ（株）製ボンドＣＺ２５０、ボンドＣＶ３１０５等があげられる。
【００５１】
中間層に用いられるアクリル樹脂としては、三菱レイヨン（株）製ダイヤナールＢＲ−５３、ダイヤナールＢＲ−６４、ダイヤナールＢＲ−７７、ダイヤナールＢＲ−７９、ダイヤナールＢＲ−９０、ダイヤナールＢＲ−９３、ダイヤナールＢＲ−１０１、ダイヤナールＢＲ−１０２、ダイヤナールＢＲ−１０５、ダイヤナールＢＲ−１０６、ダイヤナールＢＲ−１０７、ダイヤナールＢＲ−１１２、ダイヤナールＢＲ−１１５、ダイヤナールＢＲ−１１６、ダイヤナールＢＲ−１１７、ダイヤナールＢＲ−１１８等があげられる。  中間層に用いられるポリエステル樹脂としては、東洋紡績（株）製バイロン１０３、バイロン２２０、バイロン２４０、バイロン２４５、バイロン２７０、バイロン２８０、バイロン３００、バイロン５００、バイロン５３０、バイロン５５０、バイロン５６０、バイロン６００、バイロン６３０、バイロン６５０、ユニチカ（株）製エリーテルＵＥ−３３００、エリーテルＵＥ−３３２０、エリーテルＵＥ−３３５０、エリーテルＵＥ−３３７０、エリーテルＵＥ−３３８０等があげられる。
【００５２】
以下、実施例を示し、本発明を具体的に説明する。
【００５３】
実施例１  
厚さ５０μｍの第１の透明ポリエステルフィルム（東レ株式会社製、商品型番：ルミラーＱ２７）を用意し、カードの大きさに切断後、その片面に下記組成の第２のアゾベンゼン樹脂層を、グラビアコーターを用いて乾燥後の塗膜厚みが３μｍになるよう、塗布し、１２０℃で２分間、加熱・乾燥し、第１の記録層となる第１のアゾベンゼン樹脂層を得た。
【００５４】
第１のアゾベンゼン樹脂層塗布液
下記式（１）で表される第１のアゾベンゼン樹脂  
ブリリアントイエロー                                  ２０重量部
【化１】
2012064060.tif 000003
【００５５】
メチルエチルケトン                                  ４０重量部
トルエン                                            ４０重量部
次に厚さ５０μｍの第２の透明ポリエステルフィルム（東レ株式会社製、商品型番：ルミラーＱ２７）を用意し、カードの大きさに切断後、その片面に下記組成の第２のアゾベンゼン樹脂層とポリエステル樹脂（バイロン２８０）とを、グラビアコーターを用いて乾燥後の各樹脂層の塗膜厚みが３μｍになるよう、順次塗布し、１２０℃で２分間、加熱・乾燥し、第２の記録層となる第２のアゾベンゼン樹脂層を得た。
【００５６】
第２のアゾベンゼン樹脂層塗布液
下記式（２）で表される第２のアゾベンゼン樹脂  
アシッドレッド  ９７                                  ２０重量部
【化２】
2012064060.tif 000004
【００５７】
メチルエチルケトン                                  ４０重量部
トルエン                                            ４０重量部
第１及び第２のアゾベンゼン樹脂層の屈折率は、１．７ないし１．８であった。
【００５８】
ポリエステル樹脂層の屈折率は、１．５であった。
【００５９】
第１アゾベンゼン樹脂層の場合、レリーフを形成する際に特に効率の良いレーザ光波長は４２０ｎｍ、第２のアゾベンゼン樹脂層の場合は５３２ｎｍである。
【００６０】
次に、波長４２０ｎｍのレーザー光を分光して偏光フィルターを通し、その後集光させた干渉光を第１のアゾベンゼン樹脂層に対して照射角３０度で照射し、レリーフによるホログラム画像を形成した。
【００６１】
次に、波長４２０ｎｍのレーザー光を分光して偏光フィルターを通し、その後集光させた干渉光を第１のアゾベンゼン樹脂層に対して照射角１５０度で照射し、第１のアゾベンゼン樹脂層表面に第１のアゾベンゼン樹脂層に形成する表面レリーフが存在する時に発現するレリーフによるホログラム画像を形成した。
【００６２】
次に、波長４２０ｎｍのレーザー光を分光して偏光フィルターを通し、その後集光させた干渉光を第１のアゾベンゼン樹脂層に対して照射角９０度で照射し、第１のアゾベンゼン樹脂層に第１のアゾベンゼン樹脂層表面レリーフによる画像情報をコード化して記録した。次に、第１のアゾベンゼン樹脂層上に、第２のアゾベンゼン樹脂層とポリエステル樹脂層を、ポリエステル樹脂層が第１のアゾベンゼン樹脂層と重なるように貼り合せ、第２の透明ポリエステルフィルム側からヒートローラなどにより熱を加え、第２のアゾベンゼン樹脂層とポリエステル樹脂層とを接着させて積層体を得た。ついで第２の透明ポリエステルフィルムを第２のアゾベンゼン樹脂層から剥離した。
【００６３】
次に、波長５３２ｎｍのレーザー光を分光して偏光フィルターを通し、その後集光させた干渉光をアゾベンゼン樹脂媒体に対して照射角９０度で照射し、第２のアゾベンゼン樹脂層表面にレリーフによるホログラム画像を形成した
次に、偏光されていないレーザー光を照射し、第２のアゾベンゼン樹脂層に形成されたホログラム画像を消去した。次に波長４２０ｎｍのレーザー光を第１のアゾベンゼン樹脂層に照射し、第２のアゾベンゼン樹脂層表面のホログラム画像のコード化された情報を読み取った。次に、上記読み取ったコード化された情報を使い、第２のアゾベンゼン樹脂層に波長５３２ｎｍのレーザー光を分光して偏光フィルターを通し、その後集光させた干渉光を積層体に対して照射角９０度で照射し、第２のアゾベンゼン樹脂層表面にレリーフによるホログラム画像を再形成した。結果、第１のアゾベンゼン樹脂層にレーザー照射角度１５０度で形成したホログラムが発現することを確認した。
【００６４】
実施例１において個人認証媒体の積層体は、２層からなるアゾベンゼン樹脂層と、２種類の波長のレーザー記録装置を用いることにより、目視する角度により異なる絵柄を視認することができるホログラムを、短時間に低コストで作成できる。
【００６５】
また、第２のアゾベンゼン樹脂層表面に形成した画像情報を第１のアゾベンゼン樹脂層にコード化して埋め込み、このことを知る限定された人物のみが第２のアゾベンゼン樹脂層にホログラムを再現でき、第１のアゾベンゼン樹脂層に一部に形成したホログラムを発現することができ、高いセキュリティ性を付与することができる。
【００６６】
実施形態によれば、簡便な機構で、コスト・作成時間・廃棄物を最小限にして、セキュリティー性の良好な個人認証媒体を得ることが可能となる。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
１…カード基材、２…顔画像、３…文字画像、４…積層体、５…ホログラム、６…基材、７…第１のアゾベンゼン樹脂層、８…第１の記録層、９…ホログラム、１０…中間層、１１…第２の記録層、５０…ＩＤカード
【図１】
2012064060.tif 000005
【図２】
2012064060.tif 000006
【図３】
2012064060.tif 000007
【図４】
2012064060.tif 000008